(57)【特許請求の範囲】
【請求項１】
（ａ）
（ａ−１）芳香族ビニル化合物を主体とする重合体ブロックＡの少なくとも２個と、共役ジエン化合物を主体とする重合体ブロックＢの少なくとも１個とからなるブロック共重合体、（ａ−２）（ａ−１）を水素添加して得られる水添ブロック共重合体、及び（ａ−３）エチレン系共重合体ゴム１００重量部、
（ｂ）Ｘ線回折により測定した結晶化度が２０％以下であり、プロピレン単位の含有量が５０モル％以上であり、かつ１９０℃における溶融粘度が１０，０００〜２５，０００ｍＰａ・ｓの非晶質ポリオレフィン０．１〜２５０重量部、及び
（ｃ）有機過酸化物０．０１〜１．２０重量部を含有する組成物を溶融混練して得られる金属またはガラスとのグリップ用熱可塑性エラストマー組成物。
【請求項２】
（ｄ）非芳香族系ゴム用軟化剤（ただし、比重０．８以下の低比重パラフィンを除く）１〜１００重量部を更に含む請求項１に記載の熱可塑性エラストマー組成物。
【請求項３】
（ｅ）比重０．８以下の低比重パラフィン１〜１００重量部を更に含む請求項１又は２に記載の熱可塑性エラストマー組成物。
【請求項４】
（ｆ）パーオキサイド分解型オレフィン系樹脂（ただし、前記成分（ｂ）を除く）１〜１００重量部を更に含む請求項１〜３のいずれか１項に記載の熱可塑性エラストマー組成物。
【請求項５】
（ｇ）無機充填剤１〜２００重量部を更に含む請求項１〜４のいずれか１項に記載の熱可塑性エラストマー組成物。
【請求項６】
（ｈ）エステル系架橋助剤１〜４５重量部を更に含む請求項１〜５のいずれか１項に記載の熱可塑性エラストマー組成物。
【請求項７】
請求項１〜６のいずれか１項に記載の熱可塑性エラストマー組成物を成形加工してなる金属またはガラスとのグリップ用部材。
【発明の詳細な説明】
【０００１】
【発明の属する技術分野】
本発明は、熱可塑性エラストマー組成物に関し、特に、耐熱変形性、押出成形性、射出成形性、単層および多層成形品の耐ブリード性、グリップ性等に優れる熱可塑性エラストマー組成物に関する。
【０００２】
【従来の技術】
近年、ゴム弾性を有する軟質材料であって、加硫工程を必要とせず、熱可塑性樹脂と同様な成形加工性及びリサイクルが可能な熱可塑性エラストマーが、自動車部品、家電部品、電線被覆、医療用部品、履物、雑貨等の分野で多用されている。
【０００３】
熱可塑性エラストマーの中でも、芳香族ビニル化合物−共役ジエン化合物のブロック共重合体であるスチレン−ブタジエンブロックポリマー（ＳＢＳ）やスチレン−イソプレンブロックポリマー（ＳＩＳ）などのポリスチレン系熱可塑性エラストマーは、柔軟性に富み、常温で良好なゴム弾性を有し、かつ、これらより得られる熱可塑性エラストマー組成物は加工性に優れており、加硫ゴムの代替品として広く使用されている。
【０００４】
また、これらのエラストマー中のスチレンと共役ジエンのブロック共重合体の分子内二重結合を水素添加したエラストマー組成物は、耐熱老化性（熱安定性）および耐候性を向上させたエラストマーとして、さらに広く多用されている。
【０００５】
しかしながら、これらの水素添加ブロック共重合体を用いた熱可塑性エラストマー組成物は、未だゴム的特性、例えば、耐油性、加熱加圧変形率（圧縮永久歪み）や高温時のゴム弾性に問題があり、この点を改良するものとして、上記ブロック共重合体の水素添加誘導体を含む組成物を架橋させて得られる架橋体が提案されている（例えば、特開昭５９−６２３６号公報、特開昭６３−５７６６２号公報、特公平３−４９９２７号公報、特公平３−１１２９１号公報及び特公平６−１３６２８号公報）。
【０００６】
また、上記公報に開示されている水添ブロック共重合体の架橋組成物は、高温時、特に１００℃における圧縮永久歪みが未だに不十分であり、機械強度が低下し易いという問題があり、従来加硫ゴム用途で要求されている性能レベルに到達していないのが現状である。また、押出成形では高温時の溶融張力が低いために形状保持性が悪化し、射出成形では成形サイクルが長くなるなど、成形加工面の問題点も多い。
【０００７】
さらに、上記公報に開示された組成物はいずれも、ショアＡ硬さで４０以上であり、軟化剤の添加量を増量することによって軟化させているが、かかる場合には、成形品表面にベタツキが発生したり、加熱応力下において軟化剤のブリードアウトを生じ、実用上好ましくなく、特に自動車内外装部材におけるリップと自動車ボディーとのグリップ性等に劣るという問題点を含んでいるのが現状である。
【０００８】
【発明が解決しようとする課題】
本発明は、上記問題点に鑑み、押出成形性、射出成形性、単層及び多層成形品の耐ブリード性、耐熱変形性、塗装板やガラス板等とのグリップ性に優れる自動車の内外装部材、建築パッキン用部材、家電パッキン用部材用熱可塑性エラストマー組成物を提供することを目的とする。
【０００９】
【課題を解決するための手段】
本発明者らは、上記の目的を達成すべく鋭意研究を重ねた結果、スチレン系エラストマーに非晶質ポリオレフィンを配合し、架橋処理することにより、グリップ性及び耐熱性に優れる熱可塑性エラストマーが得られることを見出し、本発明を完成した。
【００１０】
請求項１に記載の発明は、
（ａ）
（ａ−１）芳香族ビニル化合物を主体とする重合体ブロックＡの少なくとも２個と、共役ジエン化合物を主体とする重合体ブロックＢの少なくとも１個とからなるブロック共重合体、（ａ−２）（ａ−１）を水素添加して得られる水添ブロック共重合体、及び（ａ−３）エチレン系共重合体ゴム１００重量部、
（ｂ）Ｘ線回折により測定した結晶化度が２０％以下であり、プロピレン単位の含有量が５０モル％以上であり、かつ１９０℃における溶融粘度が１０，０００〜２５，０００ｍＰａ・ｓの非晶質ポリオレフィン０．１〜２５０重量部、及び
（ｃ）有機過酸化物０．０１〜１．２０重量部を含有する組成物を溶融混練して得られる金属またはガラスとのグリップ用熱可塑性エラストマー組成物である。
請求項２に記載の発明は、（ｄ）非芳香族系ゴム用軟化剤（ただし、比重０．８以下の低比重パラフィンを除く）１〜１００重量部を更に含む請求項１に記載の熱可塑性エラストマー組成物である。
請求項３に記載の発明は、（ｅ）比重０．８以下の低比重パラフィン１〜１００重量部を更に含む請求項１又は２に記載の熱可塑性エラストマー組成物である。
請求項４に記載の発明は、（ｆ）パーオキサイド分解型オレフィン系樹脂（ただし、前記成分（ｂ）を除く）１〜１００重量部を更に含む請求項１〜３のいずれか１項に記載の熱可塑性エラストマー組成物である。
請求項５に記載の発明は、（ｇ）無機充填剤１〜２００重量部を更に含む請求項１〜４のいずれか１項に記載の熱可塑性エラストマー組成物である。
請求項６に記載の発明は、（ｈ）エステル系架橋助剤１〜４５重量部を更に含む請求項１〜５のいずれか１項に記載の熱可塑性エラストマー組成物である。
請求項７に記載の発明は、請求項１〜６のいずれか１項に記載の熱可塑性エラストマー組成物を成形加工してなる金属またはガラスとのグリップ用部材である。
【００１７】
【発明の実施の形態】
本発明を構成する成分、製造方法、用途について以下に詳細に説明する。
【００１８】
１．熱可塑性エラストマー組成物の構成成分
（１）エラストマー成分（ａ）
本発明で用いるエラストマー成分（ａ）は、次の（ａ−１）、（ａ−２）、（ａ−３）の群から選ばれる少なくとも一種のエラストマーである。
【００１９】
（ａ−１）ブロック共重合体
ブロック共重合体成分（ａ−１）は、芳香族ビニル化合物を主体とする重合体ブロックＡの少なくとも２個と、共役ジエン化合物を主体とする重合体ブロックＢの少なくとも１個とからなるブロック共重合体である。例えば、Ａ−Ｂ−Ａ、Ｂ−Ａ−Ｂ−Ａ、Ａ−Ｂ−Ａ−Ｂ−Ａ等の構造を有する芳香族ビニル化合物−共役ジエン化合物ブロック共重合体を挙げることができる。
【００２０】
上記ブロック共重合体は、芳香族ビニル化合物を５〜６０重量％、好ましくは２０〜５０重量％含む。
【００２１】
芳香族ビニル化合物を主体とする重合体ブロックＡは、好ましくは、芳香族ビニル化合物のみからなるか、または芳香族ビニル化合物５０重量％以上、好ましくは７０重量％以上と共役ジエン化合物との共重合体ブロックである。
【００２２】
共役ジエン化合物を主体とする重合体ブロックＢは、好ましくは、共役ジエン化合物のみからなるか、または、共役ジエン化合物５０重量％以上、好ましくは、７０重量％以上と芳香族ビニル化合物との共重合体ブロックである。
【００２３】
ブロック共重合体の数平均分子量は、好ましくは５，０００〜１，５００，０００、より好ましくは、１０，０００〜５５０，０００、更に好ましくは１００，０００〜４００，０００の範囲であり、分子量分布は１０以下である。ブロック共重合体の分子構造は、直鎖状、分岐状、放射状あるいはこれらの任意の組合せのいずれであってもよい。
【００２４】
また、これらの芳香族ビニル化合物を主体とする重合体ブロックＡ、共役ジエン化合物を主体とする重合体ブロックＢにおいて、分子鎖中の共役ジエン化合物又は芳香族ビニル化合物由来の単位の分布がランダム、テーパード（分子鎖に沿ってモノマー成分が増加又は減少するもの）、一部ブロック状又はこれらの任意の組合せでなっていてもよい。芳香族ビニル化合物を主体とする重合体ブロックＡ又は共役ジエン化合物を主体とする重合体ブロックＢがそれぞれ２個以上ある場合には、各重合体ブロックはそれぞれが同一構造であっても異なる構造であってもよい。
【００２５】
ブロック共重合体を構成する芳香族ビニル化合物としては、例えば、スチレン、α−メチルスチレン、ビニルトルエン、ｐ−第３ブチルスチレン等のうちから１種又は２種以上を選択でき、なかでもスチレンが好ましい。また共役ジエン化合物としては、例えば、ブタジエン、イソプレン、１，３−ペンタジエン、２，３−ジメチル−１，３−ブタジエン等のうちから１種又は２種以上が選ばれ、なかでもブタジエン、イソプレン及びこれらの組合せが好ましい。
【００２６】
上記ブロック共重合体の具体例としては、スチレン−ブタジエン−スチレン共重合体（ＳＢＳ）、スチレン−イソプレン−スチレン共重合体（ＳＩＳ）等が挙げられる。
【００２７】
これらのブロック共重合体の製造方法としては数多くの方法が提案されているが、代表的な方法としては、例えば特公昭４０−２３７９８号公報に記載された方法により、リチウム触媒又はチーグラー型触媒を用い、不活性媒体中でブロック重合させて得ることができる。
【００２８】
（ａ−２）水添ブロック共重合体
水添ブロック共重合体成分（ａ−２）は、（ａ−１）の水素添加物であり、芳香族ビニル化合物を主体とする重合体ブロックＡの少なくとも２個と、共役ジエン化合物を主体とする重合体ブロックＢの少なくとも１個とからなるブロック共重合体の水素添加物である。
【００２９】
成分（ａ−１）の水素添加物にあって、共役ジエン化合物を主体とする重合体ブロックＢにおいて、その水素添加率は任意であるが、好ましくは５０％以上、より好ましくは５５％以上、更に好ましくは６０％以上である。また、そのミクロ構造は、任意であり、例えば、ポリブタジエンブロックにおいては、１，２−ミクロ構造が好ましくは２０〜５０重量％、特に好ましくは２５〜４５重量％である。また、１，２−結合を選択的に水素添加した物であっても良い。ポリイソプレンブロックにおいてはイソプレンの好ましくは７０〜１００重量％が１，４−ミクロ構造を有し、かつイソプレンに由来する脂肪族二重結合の好ましくは少なくとも９０％が水素添加されたものが好ましい。
【００３０】
用途により水素添加したブロック共重合体を使用する場合には、好ましくは上記水添物を用途に合わせて適宜使用することが出来る。
【００３１】
（ａ−２）成分の水添ブロック共重合体の具体例としては、スチレン−エチレン・ブテン−スチレン共重合体（ＳＥＢＳ）、スチレン−エチレン・プロピレン−スチレン共重合体（ＳＥＰＳ）、スチレン−エチレン・エチレン・プロピレン−スチレン共重合体（ＳＥＥＰＳ；すなわち、スチレン−ブタジエン・イソプレン−スチレン共重合体の水素添加物）、スチレン−ブタジエン・ブチレン−スチレン共重合体（部分水添スチレン−ブタジエン−スチレン共重合体、ＳＢＢＳ）等を挙げることができる。
【００３２】
（ａ−３）オレフィン系共重合体ゴム
オレフィン系共重合体ゴム成分（ａ−３）は、エチレン、プロピレン、１−ブテン、１−ペンテン等のα−オレフィンが共重合してなるエラストマーあるいはこれらと非共役ジエンとが共重合してなるオレフィン系共重合体ゴムが挙げられる。
【００３３】
非共役ジエンとしては、ジシクロペンタジエン、１，４−ヘキサジエン、ジシクロオクタジエン、メチレンノルボルネン、５−エチリデン−２−ノルボルネン等を挙げることができる。
【００３４】
このようなオレフィン系共重合体ゴムとしては、具体的には、エチレン−プロピレン共重合体ゴム、エチレン−プロピレン−非共役ジエン共重合体ゴム、エチレン−１−ブテン共重合体ゴム、エチレン−１−ブテン−非共役ジエン共重合体ゴム、エチレン−プロピレン−１−ブテン共重合体ゴム等が挙げられる。
【００３５】
（２）非晶質ポリオレフィン成分（ｂ）
本発明で用いる非晶質ポリオレフィン成分（ｂ）は、１９０℃における溶融粘度が２５０〜５０，０００ｍＰａ・ｓ、好ましくは１０，０００〜２５，０００ｍＰａ・ｓのプロピレンを主成分とする非晶質共重合体からなり、Ｘ線回析により測定した結晶化度が５０％以下、好ましくは２０％以下である比較的低分子量の重合体である。また、該非晶質ポリオレフィンのガラス転移温度は−３３〜−２３℃が好ましく、軟化点は１２０〜１３５℃が好ましい。
【００３６】
非晶質ポリオレフィンの具体例としては、非晶質単独重合体のアタクチックポリプロピレン、プロピレンを主体とする他のα−オレフィン（例えば、エチレン、１−ブテン、１−ペンテン、１−ヘキセン、４−メチル−１−ペンテン、１−オクテン、１−デセン等）との非晶質共重合体等を挙げることができる。これらの非晶質ポリオレフィンのうち、アタクチックポリプロピレン、プロピレン−エチレン非晶質共重合体、プロピレン−１−ブテン非晶質共重合体が好ましい。前記非晶質ポリオレフィンは、ランダム共重合体でもブロック共重合体でもよいが、ブロック共重合体の場合、プロピレン単位の結合様式はアタクチック構造である必要がある。また、非晶質共重合体がプロピレンとエチレンとの共重合体である場合、該プロピレン単位の含有量は、５０モル％以上が好ましく、特に６０〜１００モル％が好ましい。非晶質ポリオレフィンのうち、アタクチックポリプロピレンは、結晶性ポリプロピレンの製造過程で副生成物として得ることができる。
【００３７】
非晶質ポリオレフィン成分（ｂ）は、添加することにより、エラストマー組成物成形品の摩擦係数、特に静摩擦係数を向上させる機能を果たし、塗装板やガラス板とのグリップ性を改良することができる。
【００３８】
成分（ｂ）の配合量は、成分（ａ）１００重量部に対して、０．１〜２５０重量部であり、好ましくは３０〜１００重量部である。配合量が０．１重量部未満では、得られるエラストマー組成物のグリップ性が失われる。２５０重量部を超えると、得られるエラストマー組成物から軟化剤がブリードアウトしやすく、剥離や変形及びフローマークが成形品に生じ易くなる。
【００３９】
（３）有機過酸化物成分（ｃ）
本発明で用いる有機過酸化物成分（ｃ）は、ラジカルを発生せしめ、そのラジカルを連鎖的に反応させて、成分（ａ）を架橋せしめる働きをする。また、同時に、必要に応じて配合する成分（ｄ）を分解して溶融混練時の組成物の流動性をコントロールしてゴム成分の分散を良好にせしめる。成分（ｃ）としては、例えば、ジクミルパーオキシド、ジ−ｔｅｒｔ−ブチルパーオキシド、２，５−ジメチル−２，５−ジ−（ｔｅｒｔ−ブチルパーオキシ）ヘキサン、２，５−ジメチル−２，５−ジ−（ｔｅｒｔ−ブチルパーオキシ）ヘキシン−３、１，３−ビス（ｔｅｒｔ−ブチルパーオキシイソプロピル）ベンゼン、１，１−ビス（ｔｅｒｔ−ブチルパーオキシ）−３、３，５−トリメチルシクロヘキサン、ｎ−ブチル−４，４−ビス（ｔｅｒｔ−ブチルパーオキシ）バレレート、ベンゾイルパーオキシド、ｐ−クロロベンゾイルパーオキシド、２，４−ジクロロベンゾイルパーオキシド、ｔｅｒｔ−ブチルパーオキシベンゾエート、ｔｅｒｔ−ブチルパーオキシイソプロピルカーボネート、ジアセチルパーオキシド、ラウロイルパーオキシド、ｔｅｒｔ−ブチルクミルパーオキシド等を挙げることができる。これらのうちで、臭気性、着色性、スコーチ安全性の観点から、２，５−ジメチル−２，５−ジ−（ｔｅｒｔ−ブチルパーオキシ）ヘキサン、２，５−ジメチル−２，５−ジ−（ｔｅｒｔ−ブチルパーオキシ）ヘキシン−３が特に好ましい。
【００４０】
成分（ｃ）の配合量は、成分（ａ）１００重量部に対して、０．０１〜１．２０重量部、好ましくは０．０５〜１．０重量部である。配合量が０．０１重量部未満では、架橋を十分達成できず、得られるエラストマーの耐熱性、機械的強度が低い。一方、１．２０重量部を超えると、成形性が悪くなる。
【００４１】
また、後述の非芳香族系ゴム用軟化剤成分（ｄ）が共存する場合、上記の配合量の範囲内において、成分（ｃ）の配合量は、成分（ｄ）１００重量部に対して、０．１〜２０重量部であるのが好ましい。成分（ｃ）をこの範囲にすることにより、成分（ｄ）のオイルの移行やブリードを抑える効果を大きくすることができる。
【００４２】
（４）非芳香族系ゴム用軟化剤成分（ｄ）
本発明のエラストマー組成物においては、必要に応じて、非芳香族系ゴム用軟化剤成分（ｄ）を配合することができる。成分（ｄ）としては、非芳香族系の鉱物油または液状もしくは低分子量の合成軟化剤を挙げることができる。ゴム用として用いられる鉱物油軟化剤は、芳香族環、ナフテン環およびパラフィン鎖の三者の組み合わさった混合物であって、パラフィン鎖炭素数が全炭素数の５０％以上を占めるものはパラフィン系、ナフテン環炭素数が３０〜４０％のものはナフテン系、芳香族炭素数が３０％以上のものは芳香族系と呼ばれて区別されている。
【００４３】
本発明の成分（ｄ）として用いられる鉱物油系ゴム用軟化剤は、区分でパラフィン系およびナフテン系のものである。芳香族系の軟化剤は、その使用により成分（ａ）が可溶となり、架橋反応を阻害し、得られる組成物の物性の向上が図れないので好ましくない。本発明の成分（ｄ）としては、パラフィン系のものが好ましく、更にパラフィン系の中でも芳香族環成分の少ないものが特に適している。また、液状もしくは低分子量の合成軟化剤としては、ポリブテン、水素添加ポリブテン、低分子量ポリイソブチレン等が挙げられる。
【００４４】
これらの非芳香族系ゴム用軟化剤の性状は、３７．８℃における動的粘度が２０〜５０，０００ｃＳｔ、１００℃における動的粘度が５〜１，５００ｃＳｔ、流動点が−１０〜−１５℃、引火点（ＣＯＣ）が１７０〜３００℃を示すのが好ましい。さらに、重量平均分子量が１００〜２，０００のものが好ましい。
【００４５】
成分（ｄ）の配合量は、配合する場合は、成分（ａ）１００重量部に対して、１〜１００重量部が好ましく、より好ましくは５〜６０重量部である。配合量が１００重量部を超えると、得られるエラストマー組成物から軟化剤がブリードアウトしやすく、剥離や変形及びフローマークが成形品に生じ易くなる。
【００４６】
（５）低比重パラフィン成分（ｅ）
本発明のエラストマー組成物には、必要に応じて、低比重パラフィン成分（ｅ）を配合することができる。成分（ｅ）は、組成物から軟化剤のブリードアウトを防止する効果を発揮する。成分（ｅ）としては、比重０．８以下の流動パラフィンが挙げられ、市販品としては、三光化学（株）製のネオチオゾール（商標）等が挙げられる。
【００４７】
成分（ｅ）の配合量は、配合する場合は、成分（ａ）１００重量部に対して、１〜１００重量部が好ましくは、より好ましくは３〜５０重量部である。１００重量部を超えると、得られるエラストマー組成物の機械的強度の低下が著しく、加工時の発生ガスが顕著になるとともに、得られた製品のグリップ性が失われる。
【００４８】
（６）パーオキサイド分解型オレフィン系樹脂成分（ｆ）
本発明のエラストマー組成物においては、必要に応じて、パーオキサイド分解型オレフィン系樹脂成分（ｆ）を配合することができる。成分（ｆ）は、得られるエラストマー組成物のゴム分散を良好にし、かつ成形品の外観を良好にすると共に、硬度及び収縮率の調整に効果を有するものである。該成分は、パーオキシドの存在下に加熱処理することによって熱分解して分子量を減じ、溶融時の流動性が増大するオレフィン系の重合体又は共重合体であり、例えば、アイソタクチックポリプロピレンやプロピレンと他のα−オレフィン、例えば、エチレン、１−ブテン、１−ヘキセン、４−メチル−１−ペンテン、１−オクテンなどとの共重合体を挙げることができる。
【００４９】
上記オレフィン系共重合体のホモ重合部分のＤＳＣ測定による融点は、好ましくは、Ｔｍが１５０〜１６７℃、△Ｈｍが２５〜８３ｍＪ／ｍｇの範囲のものである。結晶化度はＤＳＣ測定のＴｍ、△Ｈｍから推定することができる。Ｔｍ、△Ｈｍが上記の範囲外では、得られるエラストマー組成物の耐油性や１００℃以上におけるゴム弾性が改良されない。
【００５０】
また、成分（ｆ）のメルトフローレート（ＭＦＲ、ＡＳＴＭ  Ｄ−１２３８、Ｌ条件、２３０℃）は、好ましくは０．１〜２００ｇ／１０分、更に好ましくは０．５〜１００ｇ／１０分である。ＭＦＲが０．１ｇ／１０分未満では、得られるエラストマー組成物の成形性が悪化し、２００ｇ／１０分を超えると、得られるエラストマー組成物の機械的強度が低下する。
【００５１】
成分（ｆ）の配合量は、配合する場合は、成分（ａ）１００重量部に対して、１〜１００重量部が好ましく、より好ましくは３〜４０重量部である。１００重量部を超えると、得られたエラストマー組成物の成形性が悪化し、剥離や変形及びフローマークが成形品に生じ易くなり、エラストマー組成物の硬度が高くなり過ぎ柔軟性が失われてゴム的感触の製品が得られず、従って、例えば、自動車の内外装部材のリップとして用いた場合、自動車ボディーとのグリップ性が悪化する。
【００５２】
（７）  無機充填剤成分（ｇ）
本発明のエラストマー組成物においては、必要に応じて、無機充填剤成分（ｇ）を配合することができる。成分（ｇ）は、エラストマー組成物から得られる成形品の圧縮永久歪みなど一部の物性を改良する効果のほかに、増量による経済上の利点を有する。成分（ｇ）としては、炭酸カルシウム、タルク、シリカ、珪藻土、硫酸バリウム、炭酸マグネシウム、水酸化マグネシウム、マイカ、クレー、酸化チタン、カーボンブラック、ガラス繊維、中空ガラスバルーン、炭素繊維、チタン酸カルシウム繊維、天然けい酸、合成けい酸（ホワイトカーボン）等が挙げられる。これらのうち、炭酸カルシウム、タルクが特に好ましい。
【００５３】
成分（ｇ）の配合量は、配合する場合は、成分（ａ）１００重量部に対して、１〜２００重量部が好ましく、より好ましくは３〜１００重量部である。２００重量部を超えると、得られるエラストマー組成物の機械的強度の低下が著しく、かつ、硬度が高くなって柔軟性が失われ、ゴム的な感触の製品が得られなくなる。
【００５４】
（８）エステル系架橋助剤成分（ｈ）
本発明のエラストマー組成物においては、必要に応じて、エステル系架橋助剤成分（ｈ）を用いることができる。成分（ｈ）は、本発明のエラストマー組成物の上記の（ｃ）有機過酸化物による架橋処理に際して配合することができ、これにより均一、かつ、効率的な架橋反応を行うことができる。また、多量に配合することにより、非芳香族系ゴム用軟化剤、特に、低分子量パラフィン系オイル等を適度に架橋し、エラストマー組成物からのブリードアウトを抑制することができる。
【００５５】
成分（ｈ）の具体例としては、例えば、トリアリルシアヌレート、エチレングリコールジメタクリレート、ジエチレングリコールジメタクリレート、トリエチレングリコールジメタクリレート、テトラエチレングリコールジメタクリレート、エチレングリコールの繰り返し数が９〜１４のポリエチレングリコールジメタクリレート、トリメチロールプロパントリメタクリレート、アリルメタクリレート、２−メチル−１，８−オクタンジオールジメタクリレート、１，９−ノナンジオールジメタクリレートのような多官能性メタクリレート化合物、ポリエチレングリコールジアクリレート、１，６−ヘキサンジオールジアクリレート、ネオペンチルグリコールジアクリレート、プロピレングリコールジアクリレートのような多官能性アクリレート化合物、ビニルブチラート又はビニルステアレートのような多官能性ビニル化合物を挙げることができる。これらは単独あるいは２種類以上を組み合わせても良い。これらの架橋助剤のうち、トリエチレングリコールジメタクリレート、テトラエチレングリコールジメタクリレートが特に好ましい。
【００５６】
成分（ｈ）の配合量は、配合する場合は、成分（ａ）１００重量部に対して、１〜４５重量部が好ましく、より好ましくは３〜２０重量部である。４５重量部を超えると、自己重合性により架橋の度合が低下して効果が得られなくなる。
【００５７】
また、成分（ｈ）と成分（ｄ）が共存する場合、上記の配合量の範囲内において、成分（ｈ）の配合量は、成分（ｄ）１００重量部に対して、０．５〜１００重量部であるのが好ましい。成分（ｈ）をこの範囲にすることにより、成分（ｄ）のオイルの移行やブリードを抑える効果を大きくすることができる。
【００５８】
（９）その他の成分
なお、本発明のエラストマー組成物は、上記の成分の他に、さらに必要に応じて、各種のブロッキング防止剤、シール性改良剤、熱安定剤、酸化防止剤、光安定剤、紫外線吸収剤、滑剤、結晶核剤、着色剤等を含有することも可能である。ここで、酸化防止剤としては、例えば、２，６−ジ−ｔｅｒｔ−ｐ−ブチル−ｐ−クレゾール、２，６−ジ−ｔｅｒｔ−ブチルフェノール、２，４−ジメチル−６−ｔｅｒｔ−ブチルフェノール、４，４−ジヒドロキシジフェニル、トリス（２−メチル−４−ヒドロキシ−５−ｔｅｒｔ−ブチルフェニル）ブタン等のフェノール系酸化防止剤、ホスファイト系酸化防止剤、チオエーテル系酸化防止剤等が挙げられる。このうちフェノール系酸化防止剤、ホスファイト系酸化防止剤が特に好ましい。酸化防止剤は、上記の成分（ａ）〜（ｈ）の合計１００重量部に対して、０〜３．０重量部が好ましく、特に好ましくは０．１〜１．０重量部である。
【００５９】
２．熱可塑性エラストマー組成物の製造
本発明の熱可塑性エラストマー組成物は、上記成分（ａ）〜（ｃ）、又は必要に応じて成分（ｄ）〜（ｈ）等を加えて、各成分を同時にあるいは任意の順に加えて溶融混練することにより製造することができる。
【００６０】
溶融混練の方法は、特に制限はなく、通常公知の方法を使用し得る。例えば、単軸押出機、二軸押出機、ロール、バンバリーミキサー又は各種のニーダー等を使用し得る。例えば、適度なＬ／Ｄの二軸押出機、バンバリーミキサー、加圧ニーダー等を用いることにより、上記操作を連続して行うこともできる。ここで、溶融混練の温度は、好ましくは１６０〜２２０℃である。
【００６１】
３．熱可塑性エラストマー組成物の用途
本発明の熱可塑性エラストマー組成物は、多層射出成形性、多層押出成形性、耐熱変形性、塗装板やガラス板とのグリップ性に優れるため、自動車の内外装部材、建築パッキン用部材、家電パッキン用部材等の材料として用いることができ、該部材と金属、ガラスとのグリップ性を改良することができる。
【００６２】
【実施例】
本発明を以下の実施例、比較例によって具体的に説明するが、本発明はこれら実施例のみに限定されるものではない。なお、本発明で用いた物性の測定法及び試料を以下に示す。
【００６３】
１．物性測定方法
（１）硬度：ＪＩＳ  Ｋ  ６２５３に準拠し、試験片は６．３ｍｍ厚プレスシートを用いた。
【００６４】
（２）引張強さ：ＪＩＳ  Ｋ  ６２５１に準拠し、試験片は１ｍｍ厚プレスシートを、３号ダンベル型試験片に打ち抜いて使用した。引張速度は５００ｍｍ／分とした。（室温及び１００℃で測定した。）
【００６５】
（３）１００％伸び応力：ＪＩＳ  Ｋ  ６２５１に準拠し、試験片は１ｍｍ厚プレスシートを、３号ダンベル型試験片に打ち抜いて使用した。引張速度は５００ｍｍ／分とした。
【００６６】
（４）破断伸び：ＪＩＳ  Ｋ  ６２５１に準拠し、試験片は１ｍｍ厚プレスシートを、３号ダンベル型試験片に打ち抜いて使用した。引張速度は５００ｍｍ／分とした。
【００６７】
（５）静摩擦係数：ＨＥＩＤＯＮ社製学振式摩耗試験機（ＨＥＩＤＯＮ−１４ＤＫ：新東科学）を用いてＳＵＳボール圧子を摩耗冶具にセットし、さらに押出成形シート表面に摩耗冶具をのせ、垂直荷重２００ｇ、移動速度２００ｍｍ／ｍｉｎ、移動距離５０ｍｍにて測定を行った。
【００６８】
（６）グリップ性評価試験：塗装板またはガラス板の上に、垂直荷重２００ｇ／ｃｍ２にて、押出成形シートをのせ、引張試験機を用いて、引張速度１０ｍｍ／ｍｉｎで引張り、動き始める応力の測定を行った。
【００６９】
（７）圧縮永久歪み（ＣＳ％）：ＪＩＳ  Ｋ  ６２６２に準拠し、試験片は６．３ｍｍ厚プレスシート使用した。１００℃×２２時間、２５％変形の条件にて測定した。
【００７０】
（８）押出成形性：５０ｍｍ×１ｍｍのシートを押出成形し、ドローダウン性、表面外観や形状を観察し、次の基準で評価した。
○：良い
×：悪い
【００７１】
（９）射出成形性：１３０ｍｍ×１３０ｍｍ×２ｍｍのシートを射出成形し、その外観を目視により観察し、フローマーク、ヒケ発生の有無を次の基準で評価した。
○：良い
×：悪い
【００７２】
（１０）耐ブリード性：折り曲げてクリップで固定した押出シートを室温と１１０℃の雰囲気で１６８時間放置し、低分子量物のブリード及びブルーミングの有無を目視により観察し、次の基準で評価した。
○：良い
×：悪い
【００７３】
２．実施例及び比較例において用いた試料
（１）ＳＢＳブロック共重合体成分（ａ−１）：ＶＥＣＴＯＲ２５１８（商標；ＤＥＸＣＯ  ＰＯＬＹＭＥＲＳ社製）
（２）水添ブロック共重合体成分（ａ−２）：セプトン４０７７（商標；クラレ株式会社製）、スチレン含有量：３０重量％、イソプレン含有量：７０重量％、数平均分子量：２６０，０００、重量平均分子量：３２０，０００、分子量分布：１．２３、水素添加率：９０％以上
（３）オレフィン共重合体ゴム成分（ａ−３）：エチレン−プロピレン共重合体（ＥＰＲ）；エスプレンＷＯ７４１（住友化学工業株式会社製）、エチレン−ブテン共重合体（ＥＢＲ）；エスプレンＮ０４４１（住友化学工業株式会社製）
（４）非晶質ポリオレフィン（ＡＰＥ）成分（ｂ）：Ｅ−１２００（商標；Ｅａｓｔｍａｎ  Ｃｈｅｍｉｋａｌ社製）、１９０℃における溶融粘度：２０，０００（ｍＰａ・ｓ）のプロピレン−エチレン共重合体
（５）有機過酸化物成分（ｃ）：パーヘキサ２５Ｂ（商標；日本油脂株式会社製）
（６）軟化剤成分（ｄ）：ダイアナプロセスオイル  ＰＷ−９０（商標；出光興産株式会社製）
（７）低比重パラフィン成分（ｅ）：ネオチオゾール（商標；三光化学株式会社製）、比重０．７６１
（８）パーオキサイド分解型ポリプロピレン成分（ｆ）：ＰＰ−ＢＣ８（商標；日本ポリケム株式会社製）、結晶化度：Ｔｍ１６６℃、△Ｈｍ８２ｍＪ／ｍｇ、ＭＦＲ１．８ｇ／１０分
（９）炭酸カルシウム成分（ｇ）：ＮＳ４００（商標；三共精粉株式会社製）
（１０）架橋助剤成分（ｈ）：ＮＫエステル３Ｇ（商標；新中村化学株式会社製）
（１１）ヒンダードフェノール／フォスファイト／ラクトン系複合酸化防止剤成分（ｉ）：ＨＰ２２１５（商標；チバスペシャリティケミカルズ社製）
【００７４】
実施例１〜６、較例１〜４
表１及び表２に示す量の各成分を用い、Ｌ／Ｄが４７の二軸押出機に投入して、混練温度１８０℃、スクリュー回転数３５０ｒｐｍで溶融混練をして、ペレット化した。次に、得られたペレットを射出成形して試験片を作成し、夫々の試験に供した。評価結果を表１及び表２に示す。
【００７５】
【表１】
0003984072.tif 000002
【００７６】
【表２】
0003984072.tif 000003
【００７７】
表１及び表２より明らかなように、実施例１〜６は、本発明の熱可塑性エラストマー組成物である。任意成分である成分（ｄ）〜（ｈ）の有無にかかわらず、いずれの熱可塑性エラストマー組成物も良好な性状を示した。また、成分（ａ−２）のセプトン４０７７の一部、又は全部をタフテックＰ  ＪＴ−９０（旭化成社製  スチレン−ブタジエン・ブチレン−スチレン共重合体、ＳＢＢＳ、スチレン含有量：３０重量％、重量平均分子量（Ｍｗ）：１１０，０００、数平均分子量（Ｍｎ）：９９，０００、分子量分布：１．１１）に置換しても同様に良好な結果が得られた。
【００７８】
一方、比較例１及び２は、成分（ｂ）の配合量を本発明の範囲外にしたものである。成分（ｂ）が少ないと、静摩擦係数は低くなり、グリップ性が損なわれる。成分（ｂ）が多いと、成形性が損なわれる。比較例３及び４は、成分（ｃ）の配合量を本発明の範囲外にしたものである。成分（ｃ）が少ないと、架橋が十分に行われず、耐熱性、成形性が十分でなく、成分（ｃ）が多いと、架橋が進み過ぎて、グリップ性が損なわれる。
【００７９】
【発明の効果】
本発明の熱可塑性エラストマー組成物は、押出成形性、射出成形性、単層および多層成形品の耐ブリード性、耐熱変形性、塗装板やガラス板等とのグリップ性に優れる自動車の内外装部材、建築パッキン用部材、家電パッキン用部材に使用できる。